(57)【特許請求の範囲】
【請求項１】
ポリオレフィン樹脂の加工性を促進するためにこの樹脂に加工助剤を添加する、ポリオレフィン樹脂の押し出し方法において、前記加工助剤が前記ポリオレフィン樹脂１００重量部あたり０．０２〜０．５重量部の、ヒドロキシル基がジオルガノヒドロキシシロキシ基の形態で分子鎖末端に存在し、数平均分子量少なくとも１０，０００を有するヒドロキシ官能性ジオルガノポリシロキサンを含むことを特徴とする前記方法。
【請求項２】
前記加工助剤が、前記ポリオレフィン樹脂１００重量部あたり、０．０２〜０．５重量部の前記ヒドロキシ官能性ジオルガノポリシロキサン及び０．０１〜１０重量部の低密度ポリエチレンの均一なブレンドを含み、前記ポリオレフィン樹脂が線状低密度樹脂であることを特徴とする請求項１に記載のポリオレフィン樹脂の押し出し方法。
【請求項３】
前記ジオルガノポリシロキサンが線状ヒドロキシ末端ポリジメチルシロキサンであり、前記ポリオレフィン樹脂が線状低密度ポリエチレンである、請求項１又は２記載の方法。
【請求項４】
前記ジオルガノポリシロキサンが線状ヒドロキシ末端ポリジメチルシロキサンであり、前記ポリオレフィン樹脂がエチレンのポリマー又はコポリマーである、請求項１記載の方法。
【請求項５】
前記ポリオレフィン樹脂がポリエチレンである、請求項１記載の方法。
【請求項６】
前記ポリジメチルシロキサンの数平均分子量が１００，０００〜４００，０００である、請求項３又は４記載の方法。
【請求項７】
前記ポリジメチルシロキサンの数平均分子量が、２５０，０００〜３５０，０００であり、前記線状低密度ポリエチレン又はエチレンのポリマーもしくはコポリマー１００重量部あたり０．０４〜０．２重量部の量で前記ポリジメチルシロキサンを使用する、請求項３又は４記載の方法。
【請求項８】
請求項１〜７のいずれか１項に記載の方法により得られた押出物をインフレーションステップに付することを含む、インフレートフィルムの製造方法。
【請求項９】
請求項１〜７のいずれか１項に記載の方法により得られた押出物をフィルム流延ステップに付することを含む、キャストフィルムの製造方法。
【発明の詳細な説明】
【０００１】
【発明の属する技術分野】
本発明は、ヒドロキシ官能性ジオルガノポリシロキサンをポリオレフィン組成物に加えてポリオレフィン組成物を変性する方法に関する。得られた組成物は、高い加工特性、特に当技術分野で溶融破壊又は「サメ肌」として知られている表面欠陥現象に関して高い加工特性を有する。
【０００２】
【従来の技術及び発明が解決しようとする課題】
高分子量熱可塑性樹脂をダイから押し出すときは、ある程度の剪断応力（即ち、剪断速度；押出機押し出し速度）まででのみ平滑な押し出し物が得られる。それを超えると、曇り及び表面あれのような表面むらが現れ始める。これらの欠陥は、溶融破壊又は「サメ肌」として知られ、商業的応用において生産速度を制限する。これらの現象に対応し、より高い出力速度を得るために、一般に押し出し前に、熱可塑性樹脂に加工助剤を添加する。加工助剤の１つの主たる機能は、曇り及びサメ肌のような表面欠陥の開始を遅らせ、抑制し、又は除去し、より高い剪断応力での運転を可能にすることである。
【０００３】
しかして、ある種のフルオロエラストマーが、溶融破壊又は表面欠陥の開始を遅らせ、より高い剪断速度及び出力を達成し、しかも許容できる押し出し物を生産することが見出された。そのような添加剤は一般にフルオロエラストマー２５０〜３０００wppm（重量ppm ）（前記樹脂の重量基準）のレベルで用いられ、一般に、フルオロエラストマーコンセントレートを当該樹脂とドライブレンドすることによって、押し出しの前に熱可塑性樹脂に加えられる。
【０００４】
この発明の先行技術の代表はＵＳ−Ａ５３５６５８５；ＵＳ−Ａ４８５５３６０及びＣＡ−Ａ１０４９６８２である。
【０００５】
ポリオレフィン樹脂については、上記の加工助剤を用いても、産業が要求する生産速度の増大の必要性を満たしていない。加工装置及び人的資源の効率的な使用に関する経済的な考慮によって主として運転される押し出し速度をより高くするための追求は、押し出しフィルムの製造業者にとって特に興味がある。
【０００６】
【課題を解決するための手段】
本発明者等は、少量のヒドロキシ官能性ジオルガノポリシロキサンをポリオレフィンに加えると、先行技術のフルオロエラストマーを用いるよりも相当に高い押し出し速度が可能である事を見出した。更に、我々の押し出し物は、フルオロエラストマー系よりも表面あれ（サメ肌）が少ない。
【０００７】
従って、本発明は次のものを含む組成物を提供する：
（Ａ）１００重量部のポリオレフィン樹脂；及び
（Ｂ）０．０１〜１重量部のヒドロキシ官能性ジオルガノポリシロキサンであって、このジオルガノポリシロキサンは数平均分子量が少なくとも１０，０００であるもの。
【０００８】
好ましい態様において、線状低密度ポリエチレン（ＬＬＤＰＥ）は、ヒドロキシ官能性ジオルガノポリシロキサン及び、追加の低密度ポリエチレン（ＬＤＰＥ）との組み合わせによって変性される。これらの組成物は、比較的高い押し出し速度で驚くほど低い度合いのサメ肌を示す。更に、本発明の２成分系に比べて本発明の３成分系の好ましい態様においては「スクリュースリップ（ｓｃｒｅｗ  ｓｌｉｐ）がより少ない。当技術分野において知られているように、出力（例えば、長さ／単位時間又は量／単位時間）は、低い押し出し速度では、スクリュー速度（回転／単位時間）にほぼ比例している。しかしながら、比較的高いスクリュー速度ではこの比例関係からのはずれがある。この差を「スクリュースリップ」という。
【０００９】
本発明のポリオレフィン（Ａ）は、オレフィンのホモポリマー並びに１又はそれ以上のオレフィンの相互の及び／又はオレフィンと共重合性の４０モル％までの１又はそれ以上のモノマーとの共重合体から選ばれる。適当なポリオレフィンの例は、エチレン、プロピレン、ブテン−１、イソブチレン、ヘキセン、１，４−メチルペンテン−１、ペンテン−１、オクテン−１、ノネン−１及びデセン−１のホモポリマーを含む。上述のオレフィンの２又はそれ以上の共重合体も成分（Ａ）として用いることができ、それらはまた、ビニルもしくはジエン化合物と、又はオレフィンと共重合できる他の化合物と共重合させることができる。
【００１０】
適当な共重合体の具体例は、エチレン−ベースのコポリマー、例えばエチレン−プロピレン共重合体、エチレン−ブテン−１共重合体、エチレン−ヘキセン−１共重合体、エチレン−オクテン−１共重合体、エチレン−ブテン−１共重合体及びエチレンと上述のオレフィンの２又はそれ以上との共重合体である。
【００１１】
成分（Ａ）は、上述のポリマー又は共重合体の２又はそれ以上のブレンドであってもよい。例えば、前記ブレンドは上述の系と１又はそれ以上の次のものとの均一な混合物であり得る：ポリプロピレン、高圧法低密度ポリエチレン、高密度ポリエチレン、ポリブテン−１、並びに極性モノマー含有オレフィンコポリマー、例えばエチレン／アクリル酸コポリマー、エチレン／メチルアクリレートコポリマー、エチレン／エチルアクリレートコポリマー、エチレン／酢酸ビニルコポリマー、エチレン／アクリル酸／アクリル酸エチルターポリマー及びエチレン／アクリル酸／酢酸ビニルターポリマー。
【００１２】
特に好ましいポリオレフィン（Ａ）は、ポリエチレン（ＰＥ）ポリマー、例えば低圧法の実質的に線状のエチレンホモポリマー、及びエチレンと炭素原子数３〜１０のα−オレフィンとの共重合体である。そのような共重合体は、当技術分野において、線状低密度ポリエチレン（ＬＬＤＰＥ）として知られている。特に、これらの系は密度０．８５〜０．９７ｇ／cm3 、より好ましくは０．８７５〜０．９３０ｇ／cm3 であり、重量平均分子量（Ｍｗ）６０，０００〜２００，０００である。
【００１３】
上述の共重合体は当技術分野において周知であり、それらについての更なる記載は必要でないと考えられる。
【００１４】
本発明におけるジオルガノポリシロキサン（Ｂ）は、数平均分子量（Ｍｎ）が少なくとも１０，０００であり、好ましくは１，０００，０００未満であるヒドロキシ官能性油又は高コンシステンシーガムである。好ましくは、成分（Ｂ）のＭｎは４０，０００〜４００，０００、より好ましくは７５，０００〜４００，０００である。Ｍｎが１０，０００より小さいときは、この組成物は過剰のスクリュースリップを示す傾向がある。更に、より低いＭｎでは、この組成物を２回目に押し出すとき、押出機出力に著しい低下がある。そのような２回目の押し出しは、工業的運転ではしばしば必要となる。例えば、製造上のエラー、例えば誤った押し出し設定又は不適正な量の鍵成分は、生じた「規格外」材料の再押し出しを必要とする。同様に、インフレーション運転においては、平たくしたバブルの端部は耳きりされ、押出機にリサイクルされる。更に、スクラップが返されリサイクルされるとき再押し出しが用いられる。この過程は、当技術分野において「消費後リサイクル」として知られている。同様に、Ｍｎが１，０００，０００より大きいと本発明におけるジオルガノポリシロキサンを前記ポリオレフィンに混合することが困難となるが、そのようなシロキサンはやはり用いられるであろう。
【００１５】
従って、リサイクル材料のサメ肌、スクリュースリップ、及び押し出し効率に関して良好なバランスを取るためには、成分（Ｂ）は、Ｍｎが１００，０００〜４００，０００であることが好ましく、最も好ましくは２５０，０００〜３５０，０００である。
【００１６】
成分（Ｂ）は線状、又は分岐状のポリマー又はコポリマーで、ここに有機基は独立にメチル基又はフェニル基から選ばれる。適当なジオルガノポリシロキサンは、ポリジメチルシロキサンホモポリマー、ジメチルシロキサン単位とメチルフェニルシロキサン単位とからなるコポリマー、ジメチルシロキサン単位とジフェニルシロキサン単位とからなるコポリマー、ジフェニルシロキサン単位とメチルフェニルシロキサン単位とからなるコポリマー、及びメチルフェニルシロキサン単位のホモポリマーを含む。そのようなポリマー又はコポリマーの２又はそれ以上の混合物も成分（Ｂ）として使用できる。
【００１７】
ジオルガノポリシロキサン（Ｂ）は、少なくとも１個の水酸基を分子中に含まなければならない。１又はそれ以上の水酸基は分子の末端に位置していてもよく、分子鎖に沿って分散していてもよく、また分子鎖及び分子末端の両方に位置していてもよい。好ましくは、この水酸基は分子鎖末端に存在し、ジオルガノヒドロキシシロキシ基、例えばジメチルヒドロキシシロキシ、ジフェニルヒドロキシシロキシ、及びメチルフェニルヒドロキシシロキシの形をしている。この水酸基が鎖に沿ってのみ存在するときは、ジオルガノポリシロキサンの末端基はどんな非反応性成分であってもよく、典型的にはトリオルガノシロキシ種、例えばトリメチルシロキシである。
【００１８】
前記ジオルガノポリシロキサン（Ｂ）は、５０モル％までのフェニル基を有する線状ポリジメチルシロキサンであることが好ましい。最も好ましくは、それはジメチルヒドロキシシロキシ末端基を有するポリジメチルシロキサンホモポリマーである。
【００１９】
成分（Ｂ）は当技術分野で周知であり、そのようなポリマー及びコポリマーは商業的に入手可能である。しかしながら、これらポリマーの通常の商業的調製においては、相当量の低分子量環状ポリシロキサン種が形成される。本発明にとっては、これらの環状化合物は除かなければならない（例えば、高温で及び／又は減圧でストリッピングすることによって）。それらは一般に本発明における組成物及び／又は本発明方法に望ましくない特性を与えるからである。例えば、前記環状化合物が存在すると、押し出し物の表面の品質を落とし、発泡及び／もしくは煙を引き起こし、又は押し出しの間のスクリュースリップの量を増す。
【００２０】
本発明の組成物は、１００重量部のポリオレフィン（Ａ）中に、０．０１〜１重量部（１００〜１０，０００wppm）のジオルガノポリシロキサン（Ｂ）を充分に分散することにより調製される。成分（Ａ）１００重量部あたり、０．０２〜０．５重量部（２００〜５０００wppm）の成分（Ｂ）を用いるのが好ましい。より好ましくは、成分（Ａ）１００重量部あたり、０．０３〜０．２重量部、最も好ましくは０．０４〜０．２重量部のの成分（Ｂ）を用いる。（Ａ）１００重量部あたりジオルガノポリシロキサンを０．０１重量部未満で加えると、押し出し物の表面品質（即ち、サメ肌）に、対応する未変性ポリオレフィン、特に高速押し出し時のそれに比べて、殆ど改善が見られない。同様に、（Ａ）１００重量部当たり（Ｂ）が１重量部を超えると、押出物の表面品質が低下し始める。更に、１００重量部の（Ａ）あたり、１部より多くの（Ｂ）が用いられると、過剰量のシロキサンが押し出し物の表面に見られ、これは印刷性及びシール性のような性質に悪影響を与える。更に、最終押し出し物の物性が落ちる。従って、前記好ましい組成範囲は、押し出し物の望みのバランスの良好な品質（即ち、サメ肌が少ないこと）、透明性、平滑性、シール性、彩色適性及び光沢、並びに加工中の、特に高押出機出力速度での、低スクリュースリップをもたらす。
【００２１】
ジオルガノポリシロキサン（Ｂ）のポリオレフィン（Ａ）中への分散は、高温での熱可塑性樹脂への添加剤を混合する従来の手段のどんなものを用いても達成することができる。例えば、前記２成分は、混練頭部を持ち又は持たない、２軸スクリュー押出機、バンバリーミキサー、２本ロールミル又は単軸スクリュー押出機でブレンドできる。従って、これら成分を混合するために用いられる装置は、（Ａ）中の（Ｂ）の均一な分散体が得られる限り、重要ではない。好ましくは、分散した粒子のサイズは１０μｍ以下である。
【００２２】
本発明の組成物は以下のもののそれぞれを１ｗｔ％まで含むこともできる：充填材、硬化剤、滑剤、紫外線安定剤、酸化防止剤、ブロッキング防止剤、触媒安定剤及びポリオレフィンの変性に通常使用される他の加工助剤。これら追加の成分のいずれかを１ｗｔ％より多く用いると、本発明の加工助剤が妨害され、我々の押し出し物の加工及び／又は特性における我々の利益が得られない。これは、良好な表面品質が重要なインフレーション製品の場合に特に重要である。
【００２３】
追加の成分の例は以下の物質を含む。珪藻土、オクタデシル−３−（３，５−ジ−５−ブチル−４−ヒドロキシフェニル）プロピオネート、ビス（２−ヒドロキシエチル）牛脂アミン、ステアリン酸カルシウム、Ｎ，Ｎ−ビス（２，２，６，６−テトラメチル−４−ピペリジニル）−１，６−ヘキサンジアミンの２，４，６−トリクロロ−１，３，５−トリアジンと２，４，４−トリメチル−１，２−ペンタンジアミンとのポリマー、コハク酸ジメチルと２，２，６，６−テトラメチル−１−ピペリジンエタノールとのポリマー、２，２’−チオビス（４−ｔｅｒｔ−オクチルフェノラート）ｎ−ブチルアミンニッケル、トリス（２，４−ジ−ｔｅｒｔ−ブチルフェニル）ホスファイト、ビス（２，４−ジ−ｔ−ブチルフェニル）ペンタエリスリトールジホスファイト、トリスノニルフェニルホスファイト、ポリエチレングリコール、エルカミド、二酸化チタン、アルミナ、水和アルミナ、タルク、２−ヒドロキシ−４−ｎ−オクチルオキシ−ベンゾフェノン、酸化亜鉛、硫化亜鉛及びステアリン酸亜鉛。
【００２４】
本発明方法によれば、上記のジオルガノポリシロキサン（Ｂ）は、ポリオレフィン樹脂（Ａ）に添加され、この樹脂が高い温度で押し出されて成形品を（例えば、円形断面のもの、例えばフィルム、リボン、棒、環状体、繊維、シート等）成形するときに加工助剤として役立つ。得られた押し出し物はジオルガノポリシロキサン（Ｂ）を含まない同様な押し出し物に比べて改善された表面（即ち、サメ肌がより少ない）を有する。この方法は、キャストフィルム（フィルム流延）又はインフレートフィルム（インフレーション）の製造に特に適当である。それは押し出し吹き込み成形；射出成形；パイプ、電線、又はケーブル押し出し；繊維製造；及びポリオレフィン樹脂の他の全ての高剪断溶融加工にも用途がある。これらの全ての方法は当技術分野において周知である。簡単に言えば、吹き込まれたフィルムは一般に「バブル」法で製造され、この場合、前記ポリオレフィン組成物（即ち、溶融物）は環状ダイから押し出されて、バブルの形のフィルムを形成する。このバブルは押し出し速度よりも大きな速度でダイから引き取られ、この間加圧空気がバブル中に維持される。このようにして製造されたフィルムは、半径方向及び軸方向に引き延ばされる結果、２軸配向される。この配向は、一般にこのフィルムに改善された機械的性質を与える。キャストフィルムは、一般にこのポリオレフィンをスロットダイから押し出し、次いで１又はそれ以上のチルロール上で冷却することにより調製する。
【００２５】
ポリオレフィンペレット（Ａ）をホッパーから供給しつつ、押出機のスクリュー部分中に成分（Ｂ）を注入することによって比較的に均一な分散体を得ることができるが、最初に、成分（Ｂ）を成分（Ａ）の部分中に充分に分散させてマスターバッチを形成するのが好ましい。このマスターバッチ（又はコンセントレート）は、好ましくは１〜５０ｗｔ％、より好ましくは２．５〜２５ｗｔ％のジオルガノポリシロキサン（Ｂ）を含んでおり、粉砕されるか又はペレット化される。次いで、得られた粒子（Ａ）及び（Ｂ）を追加のポリオレフィン（マトリックス）と共にドライブレンドし、次いでこのドライブレンドを押し出して本発明の好ましい組成物を形成する。このマスターバッチ法を用いると、ポリオレフィンマトリックス中のジオルガノポリシロキサンのより均一な分散体を生じる。
【００２６】
前記マスターバッチの調製に使用するポリオレフィンは、マトリックスポリオレフィン樹脂と同じであってもよく、異なってもよい。好ましくは、前記二者は同じ一般的種類（例えば、マスターバッチ及びマトリックス中のポリエチレン）である。しかしながら、前記ポリオレフィンがＬＬＤＰＥである本発明組成物及び方法の非常に好ましい態様においては、更にＬＤＰＥを加えると、ジオルガノポリシロキサン（Ｂ）のみをＬＬＤＰＥに加えた組成物に比べて、サメ肌がより少なくなり、また「スクリュースリップ」が減ることが見出された。これらの３成分系は、本発明の２成分系に比べて同じ押出機条件の下でより大きな出力をもたらす。
【００２７】
従って、本発明の非常に好ましい組成物は、１００重量部のＬＬＤＰＥ、０．０１〜１重量部のジオルガノポリシロキサン（Ｂ）及び０．０１〜１０重量部のＬＤＰＥ（Ｃ）を含む。１００重量部のＬＬＤＰＥあたり、ＬＤＰＥ０．０１重量部未満では、本発明の３成分組成物は、本発明の成分（Ａ）及び（Ｂ）のみを含む系から一般に区別できない。１００重量部のＬＬＤＰＥあたり、ＬＤＰＥが１０重量部を超えると、最終的なＬＬＤＰＥの物性が落ちる。本発明の好ましい具体例においては、好ましい割合は、ＬＬＤＰＥ（Ａ）１００重量部あたりＬＤＰＥ（Ｃ）０．１〜５重量部であり、一方好ましいジオルガノポリシロキサン（Ｂ）含量は上述の通りである。
【００２８】
本発明にとって、ＬＤＰＥは高度に分岐したＰＥホモポリマーで、Ｍｎが４，０００，０００までで、密度が０．９１５〜０．９２５ｇ／cm3 のものであれば何でもよい。
【００２９】
【実施例】
本発明の組成物と方法を更に説明するために、以下に例を挙げる。特に断らない限り、例中の全ての部及び％は重量基準であり、全ての測定値は２５℃で得たものである。
【００３０】
例中において、以下の物質を用いた。
【００３１】
ＬＬＤＰＥ１ａ＝線状低密度ポリエチレン；エチレンのオクテンベースのコポリマーで、密度が０．９１７ｇ／cm3 であり、商品名ＤＯＷＬＥＸTM２０４７Ａの下にｔｈｅ  Ｄｏｗ  Ｃｈｅｍｉｃａｌ  Ｃｏ．，  Ｍｉｄｌａｎｄ，  ＭＩから市販されている（ロット１１５５９４３）。
【００３２】
ＬＬＤＰＥ１ｂ＝ＬＬＤＰＥ１ａと同様（ロット１０５１７４３）。
【００３３】
ＬＬＤＰＥ１ｃ＝ＬＬＤＰＥ１ａと同様（ロット６７１０４３）。
【００３４】
ＬＬＤＰＥ２＝線状低密度ポリエチレン；エチレンのオクテンベースのコポリマーで、密度が０．９２３ｇ／cm3 であり、商品名ＮＥＯ−ＺＥＸTM２０１５Ｍの下に三井石油化学工業、日本から市販されている。
【００３５】
ＬＬＤＰＥ３＝線状低密度ポリエチレン；エチレンのオクテンベースのコポリマーで、密度が０．９１８ｇ／cm3 であり、商品名ＮＯＶＡＣＯＲTMＴＦ−０１１９−Ｆの下にＮｏｖａｃｏｒ（Ｃａｌｇａｒｙ，  Ａｌｂｅｒｔａ；  Ｃａｎａｄａ）から市販されている。
【００３６】
ＬＤＰＥ１＝低密度ポリエチレンで密度が０．９２３ｇ／cm3 であり、ＤＯＷTMＧＰ−ＬＤＰＥ  ５００４ＩＭとしてＤｏｗ  Ｃｈｅｍｉｃａｌ  Ｃｏ．によって市販されている。
【００３７】
ＬＤＰＥ２＝低密度ポリエチレンで密度が０．９２５ｇ／cm3 であり、スミカセンTMＧ４０１として住友化学（株）、日本によって市販されている。
【００３８】
ＰＤＭＳ１＝線状ジメチルヒドロキシシロキシ−末端ポリジメチルシロキサン油で、ゲル透過クロマトグラフィー（ＧＰＣ）で測定してＭｎが３８，７３０であるもの。
【００３９】
ＰＤＭＳ２＝線状ポリジメチルシロキサン油でＧＰＣによるＭｎ５２，９５０を有し、末端単位の１モル％（Ｍ％）はトリメチルシロキシであり、末端単位の９９モル％はジメチルヒドロキシシロキシであるもの。
【００４０】
ＰＤＭＳ３ａ＝線状ジメチルヒドロキシシロキシ−末端ポリジメチルシロキサンガムでＧＰＣによるＭｎ２４９，８００であるもの。
【００４１】
ＰＤＭＳ３ｂ＝線状ジメチルヒドロキシシロキシ−末端ポリジメチルシロキサンガムでＧＰＣによるＭｎ２６５，１００であるもの。
【００４２】
ＰＤＭＳ５＝線状ジメチルヒドロキシシロキシ−末端ポリジメチルシロキサンガムで、ＧＰＣによるＭｎ３４０，２００であり、７ｗｔ％のジメチルシクロポリシロキサンを含む。
【００４３】
ＰＤＭＳ６＝線状ポリジメチルシロキサン油でＧＰＣによるＭｎ５１，２４０を有し、末端単位の９２モル％はトリメチルシロキシであり、末端単位の８モル％はジメチルヒドロキシシロキシであるもの。
【００４４】
ＰＤＭＳ７＝線状ポリジメチルシロキサンガムでＧＰＣによるＭｎ３０６，６００を有し、末端単位の４３モル％はトリメチルシロキシであり、末端単位の５７モル％はジメチルヒドロキシシロキシであるもの。
【００４５】
ＰＤＭＳ８＝線状ポリジメチルシロキサンガムでＧＰＣによるＭｎ３１８，５００を有し、末端単位の８０モル％はジメチルビニルシロキシであり、末端単位の２０モル％はジメチルヒドロキシシロキシであるもの。
【００４６】
ＰＤＭＳ９＝線状ポリジメチルシロキサンガムでＧＰＣによるＭｎ３４０，０００を有し、末端単位の５１モル％はジメチルビニルシロキシであり、末端単位の４９モル％はジメチルヒドロキシシロキシであるもの。
【００４７】
上記ポリエチレン（ＰＥ）中の上記シロキサンのマスターバッチ（ＭＢ）を、これら成分を高めた温度で充分に混合することによって、調製した。マスターバッチ（ＭＢ）中の特定の成分及びそれらの割合を表１にまとめる。後方直径１，２２５インチ（３．１cm）、前方直径０．７７５インチ（２cm）、及び長さ約１３インチ（３３cm）の２本の逆回転する強力混合スクリューを有するＴＷ１００押出機を備えたＨａａｋｅ  ＲｈｅｏｃｏｒｄTM９０システム２軸スクリュー押出機（Ｈａａｋｅ−Ｐａｒａｍｕｓ，  Ｎｅｗ  Ｊｅｒｓｅｙ）で、マスターバッチ（ＭＢ）を調製した。押出機の４つのゾーンの温度を１７０℃、１８５℃、１８５℃及び１８５℃に、それぞれ設定した。各場合において、マスターバッチ組成物をストランドダイを通して押し出し、細断し冷却してペレットとした。
【００４８】
〔表１〕
加工助剤 シリコーン   ％シリコーン     ＰＥ       ％ＰＥ
ＭＢ  １    ＰＤＭＳ１          ６      ＬＬＤＰＥ１ａ    ９４
ＭＢ  ２    ＰＤＭＳ２          ６      ＬＬＤＰＥ１ａ    ９４
ＭＢ  ３    ＰＤＭＳ３ａ        ５      ＬＬＤＰＥ１ａ    ９５
ＭＢ  ４    ＰＤＭＳ３ｂ      ２５      ＬＤＰＥ１        ７５
ＭＢ  ５    ＰＤＭＳ５          ５      ＬＬＤＰＥ１ａ    ９５
ＭＢ  ６    ＰＤＭＳ６          ５      ＬＬＤＰＥ１ａ    ９５
ＭＢ  ７    ＰＤＭＳ７        ５０      ＬＤＰＥ２        ５０
ＭＢ  ８    ＰＤＭＳ８          ５      ＬＤＰＥ１        ９５
ＭＢ  ９    ＰＤＭＳ８          ５      ＬＬＤＰＥ１ａ    ９５
ＭＢ１０    ＰＤＭＳ９          ５      ＬＬＤＰＥ２      ９５
【００４９】
上述のマスターバッチ（ＭＢ）の各々をポリエチレンの加工助剤として用いて、ＬＬＤＰＥ１ａマトリックス（但し、それぞれＬＬＤＰＥ１ｂ及びＬＬＤＰＥ１ｃをマトリックスとして用いる例４及び６は例外とする）中に充分に分散した。使用したマスターバッチの量を計算したところ、前記混合物中に全シリコーン濃度は４４０wppm（重量ppm ）であった。これらの組成物を表２にまとめる。典型的な混合過程（例７）において、８ｇのマスターバッチ７ペレットを２０ポンド（９０７２ｇ）のＬＬＤＰＥ１ａペレットに加え、この組み合わせを振とうして４４０ppm のＰＤＭＳ７を含む予備混合物を得た。使用した押出機は、リボンダイ（０．０４インチ×１．０インチ＝１．０２mm×２５．４mm）、及び直径２インチ（５０．８mm）のスクリュー（圧縮比３：１）で長さ／直径比が２４／１のものを備えたＤａｖｉｓ−ＳｔａｎｄａｒｄTMＤＳ−２０単軸スクリュー押出機であった。このリボンダイはＰ−２０合金鋼から製作されていた。押出機のゾーン１、２及び３は、それぞれ３４０°Ｆ（１７１℃）、３６５°Ｆ（１８５℃）及び３６５°Ｆ（１８５℃）であり、フランジ及びダイの温度は、ＬＬＤＰＥ１ａ、ＬＬＤＰＥ１ｂ及びＬＬＤＰＥ１ｃを押し出すために３５０°Ｆ（１７７℃）に設定した。押し出しの間に、押出機のアンペア数（即ち、電力消費）、ダイ付近の圧力及び押し出し物の出力（フィート／分）を、押出機速度（毎分の回転数＝ＲＰＭ）（実験１）の関数として記録した。
【００５０】
次いで、実験１からの押し出し物を粒状化し、上記の条件下に押出機速度の関数として再押し出しした（実験２）。押出機アンペア数、圧力、及び押出機出力を、再度各速度で記録した。
【００５１】
表面粗さの評価のために、種々の押出機速度で押し出したリボンのサンプルを得た。押出機速度２０ＲＰＭで、長さ２０フィートのリボンサンプルを取り、２０個の１フィート（０．３０５ｍ）の断片に切断した。各１フィート（０．３０５ｍ）の断片について表面粗さを測定し、平均表面粗さを決定した。このプロセスを４０ＲＰＭの速度で繰り返した。平均表面粗さ値Ｒa （nm）を表２に報告する。
【００５２】
表面粗さはＭｉｔｕｔｏｙｏTMＳｕｒｆｔｅｓｔ  ４０２表面粗さ試験機で測定した。簡単にいえば、この試験は、種々の磁気抵抗変換器に連結した、ダイヤモンドを先に付けた針を、押し出したサンプルの上表面を（長さ方向、即ち押し出し方向に）引きずることからなっていた。各一ナトリウムでは、３mmの長さであり、凹凸の平均高さが得られた。
【００５３】
比較のために、無垢のＬＬＤＰＥ１ａ、ＬＬＤＰＥ１ｂ及びＬＬＤＰＥ１ｃのみを用いた非変性ＰＥ対照を、表面粗さについて評価し、それらの結果も表２に示す（それぞれ対照１〜３）。
【００５４】
0003696681.tif 000002
【００５５】
添加された比較例として、ＬＬＤＰＥ１ａ中の加工助剤としてＬＤＰＥ１それ自体を１３２１ppm の量で用いた。２０及び４０ＲＰＭでの対応する表面粗さ値は、それぞれ５７７．３及び６１９．６マイクロインチ（１４，６６３及び１５，７３８nm）であった。
【００５６】
全てのシロキサン含有組成物は、純粋なＬＬＤＰＥ対照に比べて表面粗さにおいて何らかの減少を示したことは明らかであるが、上記のデータから幾つかの点を拾い集めることができる。
【００５７】
第１に、ポリジメチルシロキサンのＭｎが比較的一定している（即ち、３９，０００〜５３，０００）とき、シロキサン成分がヒドロキシ末端基を有する場合（例１）対シロキサンがトリメチルシロキシ末端基を有する場合（例６）の押し出しについて、表面粗さの劇的減少が起こる。これは、例５を例１０及び例９と比較したとき３２０，０００〜３４０，０００の範囲のＭｎについても見ることができる。
【００５８】
第２に、シロキサン成分上の末端基が本質的に全てジメチルヒドロキシシロキシであるときは、表面粗さはＭｎに逆比例している（例１、２、３及び５参照。ここではＭｎはそれぞれ３９，０００、５３，０００、２５０，０００及び３４０，０００である）。
【００５９】
第３に、ＬＬＤＰＥ１ａをＬＤＰＥ１だけで変性しても、純粋なＬＬＤＰＥ１の対照に比較して表面粗さに対する効果は殆どないが、ヒドロキシ−末端シロキサンガム（４４０ppm ）及びＬＤＰＥ１（１３２０ppm ）の両方をＬＬＤＰＥ１ａマトリックスに添加すると（例４）、本質的に同じシロキサンがＬＬＤＰＥ１ａマトリックス分散されている場合（例３）に比べて、特に４０ＲＰＭのとき、粗さが劇的に減るという結果が出た。このＬＤＰＥを添加する利益は、劇的な様子は減るが、シロキサン末端基部分のみが水酸基である組成物においても観察される。即ち、４４０ppm のＰＭＤＳ８のみ含む例９は２０ＲＰＭで平均粗さ１５８．４マイクロインチ（４０２３nm）であるが、４４０ppm のＰＭＤＳ８及び８３６０ppm のＬＤＰＥ１を含む例８は粗さが、同じ速度で、たったの４３．６マイクロインチ（１１０７nm）である。
【００６０】
マトリックスＰＥとしてＬＬＤＰＥ３を用いて、上記の過程を繰り返した。ここで、４４０ppm のシロキサンを導入した（例１１及び１２）。この場合、実験１及び実験２についての押出機の設定は、次のようであった：ゾーン１、２及び３＝それぞれ、３７０°Ｆ（１８８℃）、３９０°Ｆ（１９９℃）、及び４００°Ｆ（２０４℃）；フランジとダイの温度＝４００°Ｆ（２０４℃）。表３にこれらの組成物及び粗さ結果をまとめる。
【００６１】
0003696681.tif 000003
【００６２】
ＬＤＰＥは、ヒドロキシ−末端ポリジメチルシロキサンガムと組み合わせると、ＬＬＤＰＥ３マトリックスに最低の粗さ値を与えたことが再び見て取れる。
【００６３】
シロキサン（ＰＤＭＳ３ｂ）含量の表面粗さに対する効果を、ＬＬＤＰＥ１ｃマトリックスにおけるマスターバッチ４を用いて評価した。これらの組成物は上記例１〜１０と同じ条件で加工した。その結果を表４に示す。
【００６４】
0003696681.tif 000004
【００６５】
先の例の実験の結果を、実験２（即ち、２回目に押し出した材料）の結果と比較した。最大押し出し速度（即ち、その押出機の最大限アンペア数を達成する速度）を、各々の場合について決定した。それらのデータを表５にまとめる。この表において、最後の欄は実験１及び実験２の間の最大押し出し速度の相対的低下を示す（例えば、例３については、低下％＝１００×（６０−５５）／６０＝８％）。
【００６６】
0003696681.tif 000005
【００６７】
表５から、低Ｍｎポリジメチルシロキサン油を用いる組成物（例１及び２）は、より高いＭｎガム（例３及び５）を用いる系に比べて実験１及び２の間で最大可能速度が相当に低下することを示している。再加工能力が減ることは先の系に関連しているので、この事はガムに比べて低Ｍｎシロキサン油を含む組成物の実用性を制限する。
【００６８】
例４（実験２）の押出機出力速度（メートル／分）を、押出機速度（ＲＰＭ）の関数として、対応する例３（実験２）の対応する速度と比較した。その結果を表６に示す。
【００６９】
〔表６〕
押出機速度        出力速度（ｍ／分）  
（ＲＰＭ）   例  ３     例  ４  
１０          ３．０５      ２．７４
１５          ３．６６      ４．２７
２０          ４．８８      ５．１８
２５          ６．４０      ５．１８
３０          ７．９２      ７．９２
３５          ９．１４      ９．４５
４０        １０．６７    １０．６７
４５        １１．２８    １１．２８
５０        １２．１９    １４．０２
５５        １２．１９    １５．２４
６０          ＊          １６．４６
６５          ＊          １８．２９
＊押出機最大動力能力を超えた。
【００７０】
表６から、ほぼ同じ分子量のヒドロキシ末端ポリジメチルシロキサンガムを４４０ppm 含むＬＬＤＰＥ１ａマトリックス（例３）にＬＥＰＥ１を加えると（例４）比較的高い押出機速度で大幅に改善された出力速度を生じたことが分かる。この出力速度と押出機速度との間の差異は比較的大きなスクリュースリップに起因する。この表は、例３の場合、６０ＲＰＭの速度未満で押出機の能力（即ち、最大アンペア数）を超えているのに対して、例４の組成物を押し出すときは少なくとも６５ＲＰＭの速度が可能であることも示している。
【００７１】
更に比較するために、幾つかの商業的に入手可能な加工助剤を例１〜１０の過程に従って、ＬＬＤＰＥ１ａマトリックス中４４０ppm の量で評価した。以下の物質を使用した：
【００７２】
ＫＹＮＡＲTM４６０＝フッ化ポリビニリデンで、Ａｔｏｃｈｅｍ（Ｐｈｉｌａｄｅｌｐｈｉａ，  ＰＡ）の製品。
【００７３】
ＶＩＴＯＮTMＦＲＥＥ  ＦＬＯＷ  ＴＡ＝カルボキシル末端基を有し、Ｍｎが９０，０００であるビニリデンフルオライドとヘキサフルオロプロピレンとのコポリマー。これは、Ｅ．Ｉ．  ｄｕＰｏｎｔ  （Ｗｉｌｍｉｎｔｏｎ，  ＤＥ）の製品である。
【００７４】
ＥＰＯＬＥＮＥTMＮ−３４＝Ｍｎが２２００であるポリエチレンロウで、Ｅａｓｔｍａｎ  Ｃｈｅｍｉｃａｌｓ  （Ｋｉｎｇｓｐｏｒｔ，  ＴＮ）の製品。
【００７５】
ＤＹＮＡＭＡＲTM  ＦＸ５９２０＝ポリエチレンオキサイドとフッ化ビニリデン及びヘキサフルオロプロピレンのコポリマーとのブレンドで、３Ｍ（Ｓｔ．Ｐａｕｌ，  ＭＮ）の製品。
【００７６】
ＨＵＮＳＴＭＡＮTM  Ａ２７５２７＝ポリエチレン添加剤コンセントレート加工助剤で、Ｐｏｌｙｃｏｍ  Ｈｕｎｔｓｍａｎ  （Ｗａｓｈｉｎｇｔｏｎ，  ＰＡ）の製品。
【００７７】
ＵＮＩＯＮ  ＣＡＲＢＩＤＥTM  ＰＡ−１＝ポリオキシエチレンをグラフトしたポリジメチルシロキサンで、Ｕｎｉｏｎ  Ｃａｒｂｉｄｅ  （Ｄａｎｂｕｒｙ，  ＣＴ）の製品。
【００７８】
上記押し出し物についての粗さ試験結果を表７に示す。
【００７９】
〔表７〕
加工助剤                平均表面粗さ(nm)
(LLDPE1a中440ppm)    20RPM 40RPM 
KYNARTM 460              363     7196
VITONTM FREE FLOW TA     142     4018
EPOLENETM N-34          1748     8852
DYNAMARTM FX5920          76     6530
HUTSMANTM A27527         205     6701
UNION CARBIDETM PA-1  457  6101 
【００８０】
同じマトリックスポリエチレンを使用する上の例に示されているように、これらの加工助剤で与えられる表面粗さの減少は、本発明によって達成されるものよりも、概して小さいことが分かる。これは、比較的高い押出機速度で、特に本当である。
【００８１】
充填材及びシリコーン「可塑剤」を添加した比較組成物を以下のようにして調製した。均一な混合物を最初に調製した。この混合物は、６１部のＰＤＭＳ３ａ、４部のＭｎが８５０のヒドロキシ末端ポリジメチルシロキサン、及び３５部の名目表面積が２５０m2／ｇであるヒュームドシリカからなるものであった。次いで、この混合物を、上述のようにして、ＬＬＤＰＥ１ｃ中に分散した。この組み合わせ中でポリジメチルシロキサンガム含量が４０３ppm であった。この変性したポリエチレンを押し出したとき（実験２；ゾーン１＝１７１℃、ゾーン２〜３＝１７７℃）、平均表面粗さは２０ＲＰＭで５７４マイクロインチ（１４５８nm）であり、４０ＲＰＭで７９９マイクロインチ（２０２９５nm）であった。